(57)【要約】【課題】着色の少ないバガスの分解抽出物の製造方法を提供すること。【解決手段】アルカリ処理、水熱処理、酸処理、亜臨界水処理及び爆砕処理からなる群より選ばれる少なくとも１種の分解処理により分解されたバガスの分解処理液を分離膜に透過する工程を備え、分離膜は、限外濾過膜又はナノ濾過膜であり、分離膜の分画分子量は４０００以下であり、分離膜は、親水性材料を含む、バガスの分解抽出物の製造方法。【選択図】なし【特許請求の範囲】
【請求項１】
アルカリ処理、水熱処理、酸処理、亜臨界水処理及び爆砕処理からなる群より選ばれる少なくとも１種の分解処理により分解されたバガスの分解処理液を分離膜に透過する工程を備え、
前記分離膜は、限外濾過膜又はナノ濾過膜であり、
前記分離膜の分画分子量は４０００以下であり、
前記分離膜は、親水性材料を含む、バガスの分解抽出物の製造方法。
【請求項２】
前記分解処理液は、前記分解処理後の液を更に、固定担体を充填したカラムに通液して、吸着された成分を溶出させた画分である、請求項１に記載のバガスの分解抽出物の製造方法。
【請求項３】
アルカリ処理、水熱処理、酸処理、亜臨界水処理、微粉砕処理及び爆砕処理からなる群より選ばれる少なくとも１種の分解処理により得られるバガスの分解処理液を分離膜に透過する工程を備え、
前記分離膜は、限外濾過膜又はナノ濾過膜であり、
前記分離膜の分画分子量は４０００以下であり、
前記分離膜は、親水性材料を含む、バガスの分解抽出物の脱色方法。
【請求項４】
前記分解処理液は、前記分解処理後の液を更に、固定担体を充填したカラムに通液して、吸着された成分を溶出させた画分である、請求項３に記載のバガスの分解抽出物の脱色方法。
【請求項５】
アルカリ処理、水熱処理、酸処理、亜臨界水処理、微粉砕処理及び爆砕処理からなる群より選ばれる少なくとも１種の分解処理により分解されたバガスの分解処理液の膜透過液であって、
前記膜透過液は、限外濾過膜又はナノ濾過膜である分離膜の透過液であり、
前記分離膜の分画分子量は４０００以下であり、
前記分離膜は、親水性材料を含む、バガスの分解抽出物。
【請求項６】
前記分解処理液は、前記分解処理後の液を更に、固定担体を充填したカラムに通液して、吸着された成分を溶出させた画分である、請求項５に記載のバガスの分解抽出物。
【請求項７】
乾燥固形分が１質量％である水溶液において測定される、Ｌ＊ａ＊ｂ＊表色系におけるＬ＊値が５０以上である、バガスの分解抽出物。
【請求項８】
乾燥固形分が１質量％である水溶液において測定される、Ｌ＊ａ＊ｂ＊表色系におけるａ＊値が２５以下である、請求項７に記載のバガスの分解抽出物。
【請求項９】
ポリフェノール濃度が１質量％となる水溶液において測定される、Ｌ＊ａ＊ｂ＊表色系におけるＬ＊値が１２０以上である、バガスの分解抽出物。
【請求項１０】
ポリフェノール濃度が１質量％となる水溶液において測定される、Ｌ＊ａ＊ｂ＊表色系におけるａ＊値が２０以下である、請求項９に記載のバガスの分解抽出物。
【発明の詳細な説明】
【技術分野】
【０００１】
本発明は、バガスの分解抽出物の製造方法、バガスの分解抽出物の脱色方法、及びバガスの分解抽出物に関する。
【背景技術】
【０００２】
近年、環境負荷軽減の観点から天然物由来のバイオマスの活用が検討されており、様々な分野において研究が進められている。例えば、特許文献１には、バガスのアルカリ熱水抽出物を有効成分とする、食品変色用防止剤が開示されている。
【先行技術文献】
【特許文献】
【０００３】
【特許文献１】国際公開第２０１８／０７９６４０号
【発明の概要】
【発明が解決しようとする課題】
【０００４】
特許文献１に開示されているように、バイオマスから得られる成分を食品等に添加する方法が検討されているが、バイオマス原料の抽出物は、素材由来の色を有している場合がある。例えば、バガス由来の抽出物は、バガス中の成分由来の色である褐色である場合が多い。そのため、バガスの抽出物を食品等の対象物に添加した際には、抽出物の色によって対象物の外観を損なうことがある。
【０００５】
本発明の一側面は、着色の少ないバガスの分解抽出物の製造方法を提供すること、及び着色の少ないバガスの分解抽出物を提供することを目的とする。
【課題を解決するための手段】
【０００６】
本発明の第１の側面は、アルカリ処理、水熱処理、酸処理、亜臨界水処理、及び爆砕処理からなる群より選ばれる少なくとも１種の分解処理により分解されたバガスの分解処理液を分離膜に透過する工程を備え、分離膜は、限外濾過膜又はナノ濾過膜であり、分離膜の分画分子量は４０００以下であり、分離膜は、親水性材料を含む、バガスの分解抽出物の製造方法である。
【０００７】
本発明の第２の側面は、アルカリ処理、水熱処理、酸処理、亜臨界水処理、及び爆砕処理からなる群より選ばれる少なくとも１種の分解処理により得られるバガスの分解処理液を分離膜に透過する工程を備え、分離膜は、限外濾過膜又はナノ濾過膜であり、分離膜の分画分子量は４０００以下であり、分離膜は、親水性材料を含む、バガスの分解抽出物の脱色方法である。
【０００８】
本発明の第３の側面は、アルカリ処理、水熱処理、酸処理、亜臨界水処理、及び爆砕処理からなる群より選ばれる少なくとも１種の分解処理により分解されたバガスの分解処理液の膜透過液であって、膜透過液は、限外濾過膜又はナノ濾過膜である分離膜の透過液であり、分離膜の分画分子量は４０００以下であり、分離膜は、親水性材料を含む、バガスの分解抽出物である。
【０００９】
第１〜第３の側面において、分解処理液は、分解処理後の液を更に、固定担体を充填したカラムに通液して、吸着された成分を溶出させた画分であってもよい。
【００１０】
本発明の第３の側面は、乾燥固形分が１質量％である水溶液において、Ｌ＊ａ＊ｂ＊表色系におけるＬ＊値が５０以上である、バガスの分解抽出物である。この場合、Ｌ＊ａ＊ｂ＊表色系におけるａ＊値が２５以下であってもよい。
【００１１】
本発明の第４の側面は、ポリフェノール濃度が１質量％となる水溶液において測定される、Ｌ＊ａ＊ｂ＊表色系におけるＬ＊値が１２０以上である、バガスの分解抽出物である。この場合、Ｌ＊ａ＊ｂ＊表色系におけるａ＊値が２０以下であってもよい。
【発明の効果】
【００１２】
本発明によれば、着色の少ないバガスの分解抽出物の製造方法、及び着色の少ないバガスの分解抽出物を提供することができる。また、得られたバガスの分解抽出物は、ポリフェノール類の含有量が多く、優れた抗酸化活性を有する。
【図面の簡単な説明】
【００１３】
【図１】実施例１〜４の、示差屈折検出器を用いた分子量分布を示すグラフである。
【図２】実施例５〜７及び比較例１の、示差屈折検出器を用いた分子量分布を示すグラフである。
【図３】実施例１〜４の、ＵＶ検出器を用いた分子量分布を示すグラフである。
【図４】実施例５〜７及び比較例１の、ＵＶ検出器を用いた分子量分布を示すグラフである。
【図５】抗酸化活性の評価結果である。
【発明を実施するための形態】
【００１４】
以下、本発明の実施形態について説明する。ただし、本発明は以下の実施形態に限定されるものではない。
【００１５】
本明細書における「バガスの分解抽出物」は、少なくとも後述する分解処理を経て得られる抽出物である。すなわち、「バガスの分解抽出物」には、後述する分解処理のみを経て得られる抽出物の他、分解処理に加えて任意の他の処理がなされた抽出物も含まれる。バガスの分解抽出物は、これらの処理により得られた抽出物を濃縮した液、又は乾燥した粉末であってもよい。
【００１６】
本明細書における「バガスの分解」とは、バガスに含まれるリグニン、セルロース及び／又はヘミセルロースの化学構造の一部又は全部が分解された状態を意味する。すなわち、本明細書におけるバガスの分解抽出物とは、バガスに含まれるリグニン、セルロース及び／又はヘミセルロースの化学構造の一部又は全部が分解された成分が含まれる、バガスの抽出物を意味する。
【００１７】
本明細書における「バガスの分解抽出物」には、バガスに含まれるリグニン、セルロース及び／又はヘミセルロースの化学構造の一部又は全部が分解された結果得られるポリフェノール類が多く含まれることが望ましい。そのため、バガスの分解処理は、後述するとおりバガスからポリフェノール類を抽出することができる処理方法ということができる。本明細書におけるポリフェノール類は、フォーリン−チオカルト法で測定できるフェノール性化合物であり、その含有量はカテキン換算の値として算出できる。
【００１８】
一実施形態に係るバガスの分解抽出物の製造方法は、まず、アルカリ処理、水熱処理、酸処理、亜臨界水処理、及び爆砕処理からなる群より選ばれる少なくとも１種の分解処理により分解されたバガスの分解処理液を分離膜に透過する工程を備える。
【００１９】
本実施形態の製造方法では、バガスを分解処理により分解して、分解処理液を得る。分解処理は、アルカリ処理、水熱処理、酸処理、亜臨界水処理及び爆砕処理からなる群より選ばれる少なくとも１種の処理である。分解処理液は、脱色前のバガスの分解抽出物ということもできる。
【００２０】
「バガス」とは、典型的には原料糖製造工程における製糖過程で排出されるバガスをいう。原料糖工場における製糖過程で排出されるバガスには、最終圧搾機を出た最終バガスだけではなく、第１圧搾機を含む以降の圧搾機に食い込まれた細裂甘蔗をも含む。好適なバガスは、原料糖工場において圧搾工程により糖汁を圧搾した後に排出されるバガスである。当該バガスは、甘蔗の種類、収穫時期等により、その含まれる水分、糖分及びそれらの組成比が異なるが、本発明においては、これらのバガスを任意に用いることができる。さらに、本実施形態では、原料のバガスとして、原料糖工場と同様に、例えば黒糖製造工場において排出される甘蔗圧搾後に残るバガス、又は実験室レベルの小規模な実施により甘蔗から糖液を圧搾した後のバガスも用いることができる。
【００２１】
アルカリ処理は、バガスにアルカリ性溶液を接触させる処理であってよい。アルカリ性溶液を接触させる方法としては、例えば、アルカリ性溶液をバガスに振りかける方法、バガスをアルカリ性溶液に浸漬させる方法等が挙げられる。バガスをアルカリ性溶液に浸漬させる方法においては、バガス及びアルカリ性溶液の混合物を撹拌しながら浸漬させてもよい。
【００２２】
アルカリ性溶液としては、水酸化ナトリウム水溶液、水酸化カリウム水溶液、アンモニア水溶液等が挙げられる。アルカリ性溶液は、これらの溶液を１種単独で又は２種以上を混合して用いられてよい。アルカリ性溶液は、安価であり、食品製造工程で容易に用いられる観点から、好ましくは水酸化ナトリウム水溶液である。
【００２３】
アルカリ性溶液の温度（液温）は、分解処理の処理時間を短縮する観点から、好ましくは４０℃以上であり、より好ましくは１００℃以上であり、更に好ましくは１３０℃以上である。アルカリ性溶液の温度は、分解処理液に多糖類を残存させないようにする観点から、好ましくは２５０℃以下であり、より好ましくは２００℃以下であり、更に好ましくは１５０℃以下である。
【００２４】
アルカリ処理は、常圧下で行われてよく、加圧して行われてもよい。加圧する場合、圧力は、０．１ＭＰａ以上、０．２ＭＰａ以上であってよく、４．０ＭＰａ以下、１．６ＭＰａ以下、又は０．５ＭＰａ以下であってよい。
【００２５】
水熱処理は、バガスに高温の水又は水蒸気を高圧下で接触させる処理であってよい。水熱処理は、より具体的には、例えば、バガスの固形物濃度が０．１〜５０％となるように水を加え、高温・高圧条件下で分解処理を行う方法であってもよい。水又は水蒸気の温度は１３０〜２５０℃であることが好ましく、加える圧力は、各温度の水の飽和水蒸気圧に、更に０．１〜０．５ＭＰa高い圧力であることが好ましい。
【００２６】
酸処理は、バガスに酸性溶液を接触させる処理であってよい。酸性溶液としては、希硫酸等が挙げられる。バガスに酸性溶液を接触させる方法、酸処理における酸溶液の温度、酸処理における圧力条件は、上述したアルカリ処理における方法又は条件と同様であってよい。
【００２７】
亜臨界水処理は、バガスに亜臨界水を接触させる処理であってよい。バガスに亜臨界水を接触させる方法は、上述したアルカリ処理における方法と同様であってよい。亜臨界水処理の条件は特に制限されないが、亜臨界水の温度を１６０〜２４０℃とし、処理時間を１〜９０分間とすることが好ましい。
【００２８】
分解処理液においては、上述した分解処理の後、固形分及び液分を分離する処理がなされてもよい。この場合、分離後に得られた液分を分解処理液とすることができる。固形分及び液分を分離する方法は、ストレーナー、濾過、遠心分離、デカンテーション等による分離であってよい。
【００２９】
本実施形態の製造方法では、次に、上述の方法により得られる分解処理液を、分離膜に透過させて、膜分離する。膜分離後の膜透過液を、一実施形態に係るバガスの分解抽出物として得ることができる。この分解抽出物は、バガス由来の色が脱色された分解抽出物である。
【００３０】
分離膜は、バガスの分解抽出物の脱色率を高める観点から、限外濾過膜（ＵＦ膜）又はナノ濾過膜（ＮＦ膜）である。また、これらの膜は、同様の観点から、親水性材料を含む膜である。分離膜は、親水性材料で形成されている、親水性の膜ということもできる。本明細書における親水性材料とは、親水性の置換基及び／又は化学種を有し、水を保持する能力の高い性質を示す材料である。
【００３１】
親水性材料としては、例えば、ポリアミド、ポリアクリロニトリル、酢酸セルロース、及びポリエーテルサルフォン（ＰＥＳ）が挙げられる。親水性材料は、これらを１種単独で、又は２種以上を組み合わせて用いられてよい。すなわち、分離膜は、ポリアミド、ポリアクリロニトリル、酢酸セルロース、及びＰＥＳからなる群より選ばれる少なくとも一種で形成されてよい。分離膜は、好ましくは、ポリアミド及びＰＥＳからなる群より選ばれる少なくとも１種を含む。分離膜は、ポリアミド又はＰＥＳのいずれかを含む膜であってもよい。
【００３２】
ポリアミドとしては、例えば、テレフタル酸、ｍ−アミノベンズアミド、ｍ−フェニレンジアミド等の芳香族ポリアミド、イソフタル酸、ｍ−アミノベンゾヒドラジド等のポリアミドヒドラジド、フマル酸、ジメチルピペラジン等のポリピペラジンアミド、ｍ−フェニレンイソフタルアミド−テレフタルアミド共重合体などが挙げられる。
【００３３】
分離膜（ＵＦ膜及びＮＦ膜）の分画分子量は、バガスの分解処理液の脱色率を高める観点から、４０００以下である。分画分子量は、バガスの分解処理液の脱色率をより高める観点から、好ましくは３５００以下、より好ましくは３０００以下、更に好ましくは２５００以下であり、膜分離に要する時間（処理時間）を短縮する観点から、好ましくは３００以上、より好ましくは１０００以上である。分離膜の分画分子量は、分子量が規定されたポリエチレングリコールの透過の有無を評価することにより測定することができる。
【００３４】
分離膜の膜形態としては、平膜型、スパイラル型、チューブラー型、中空糸型等、適宜の形態のものが使用できる。分離膜の濾過方式は、デッドエンド濾過、クロスフロー濾過のいずれであってもよい。
【００３５】
ＵＦ膜及びＮＦ膜は、市販品を用いることができる。ＵＦ膜としては、例えば、ＳＵＥＺ社のＧＥシリーズ、ＧＨシリーズ、ＧＫシリーズ、Ｓｙｎｄｅｒ社のＳＰＥ１、ＳＰＥ３、ＳＰＥ５、ＳＰＶ５、Ａｌｆａ  Ｌａｖａｌ社のＧＲ９５ＰＰ、旭化成株式会社製のマイクローザ（登録商標）ＵＦシリーズの分画分子量３０００から４０００、且つ材質がポリアクリロニトリルに相当するもの等が挙げられる。ＮＦ膜としては、例えば、ＳＵＥＺ社のＨＬシリーズ、ＤＫシリーズ、ＤＬシリーズ、ＫＯＣＨ社のＳＲ３Ｄ、ＳＲ−４００、ＤＯＷ  ＤＵＰＯＮＴ社のＮＦ９０、ＮＦ２００、ＮＦ２７０、ＮＦ２４５、Ｓｙｎｄｅｒ社のＮＦＳ、ＮＦＸ、ＮＦＷ、ＮＦＧ、ＮＤＸ、日東電工株式会社製のＮＡＮＯ−ＢＷ、ＮＡＮＯ−ＳＷ、ＥＳＮＡ、ＨＹＤＲＡＣｏＲｅ等が挙げられる。
【００３６】
本実施形態に係る製造方法においては、分解処理の後、上述した膜分離（第１の膜分離）とは異なる膜分離（第２の膜分離）を行ってもよい。第２の膜分離は、分解処理の後であり、且つ第１の膜分離の前に行ってよい。
【００３７】
第２の膜分離に用いられる分離膜は、上述した第１の膜分離に用いられる分離膜と同一であってもよいし、異なっていてもよい。第２の膜分離に用いられる分離膜は、限外濾過膜（ＵＦ膜）、ナノ濾過膜（ＮＦ膜）であってよい。第２の膜分離に用いられる分離膜の素材としては、例えば、ポリアミド、ポリイミド、ポリスルホン（ＰＳ）、ポリエーテルサルフォン（ＰＥＳ）ポリアクリロニトリル（ＰＡＮ）、ポリフッ化ビニルデン（ＰＶＤＦ）、再生セルロース、セルロース、セルロースエステル、スルホン化ポリスルホン、スルホン化ポリエーテルスルホン、ポリオレフィン、ポリビニルアルコール、ポリメチルメタクリレート、ポリ四フッ化エチレン等を使用することができる。
【００３８】
第２の膜分離に用いられる分離膜の分画分子量は、好ましくは２５００〜５００００であり、より好ましくは２５００〜５０００である。第２の膜分離に用いられる分離膜の分画分子量は、４０００以下であってもよい。濾過方式は、デッドエンド濾過、クロスフロー濾過であってよいが、膜ファウリング抑制の観点から、クロスフロー濾過であることが好ましい。
【００３９】
第２の膜分離に用いられる分離膜は、市販品を用いることができる。ＵＦ膜としては、例えば、ＳＵＥＺ社のＧＥシリーズ、ＧＨシリーズ、ＧＫシリーズ、ＰＷタイプ、ＰＥタイプ、ＨＷＳＵＦタイプ、ＫＯＣＨ社のＨＦＭ−１８０、ＨＦＭ−１８３、ＨＦＭ−２５１、ＨＦＭ−３００、ＨＦＫ−１３１、ＨＦＫ−３２８、ＭＰＴ−Ｕ２０、ＭＰＳ−Ｕ２０Ｐ、ＭＰＳ−Ｕ２０Ｓ、Ｓｙｎｄｅｒ社のＳＰＥ１、ＳＰＥ３、ＳＰＥ５、ＳＰＥ１０、ＳＰＥ３０、ＳＰＶ５、ＳＰＶ５０、ＳＯＷ３０、旭化成株式会社製のマイクローザ（登録商標）ＵＦシリーズの分画分子量３０００から１００００に相当するもの、日東電工株式会社製のＮＴＲ７４１０、ＮＴＲ７４５０等を挙げることができる。ＮＦ膜としては、例えば、ＳＵＥＺ社のＨＬシリーズ、ＤＫシリーズ、ＤＬシリーズ、ＫＯＣＨ社のＳＲ３Ｄ、ＳＲ−４００、ＤＯＷ  ＤＵＰＯＮＴ社のＮＦ９０、ＮＦ２００、ＮＦ２７０、ＮＦ２４５、Ｓｙｎｄｅｒ社のＮＦＳ、ＮＦＸ、ＮＦＷ、ＮＦＧ、日東電工株式会社製のＮＡＮＯ−ＢＷ、ＮＡＮＯ−ＳＷ、ＥＳＮＡ、ＨＹＤＲＡＣｏＲｅ等を挙げることができる。
【００４０】
本実施形態の製造方法では、分解処理液として、分解処理後の液（あるいは、上述した第２の膜分離後の液）を、固定担体を充填したカラムに通液して、吸着された成分を溶出させた画分が用いられてもよい。分解処理液をカラムに通液することにより、分解処理後の液に含まれる糖類及び無機塩類の大部分を除去することができる。
【００４１】
分解処理液をカラムへ通液する際には、分解処理液を直接、又は水で任意の濃度に調整して、カラムに通液することができる。分解処理液においては、カラムへの通液前にｐＨを調整してもよい。固定担体が合成吸着剤の場合は、その吸着率を向上させる観点から、分解処理液は、ｐＨ６以下に調整されていることが好ましい。分解処理液のｐＨは、４．５を超え６以下であってもよい。固定担体がイオン交換樹脂の場合は、その吸着率を向上させる観点から、分解処理液は、ｐＨ５以上に調整されていることが好ましい。
【００４２】
固定担体は、好ましくは、合成吸着剤又はイオン交換樹脂のいずれかである。
【００４３】
合成吸着剤は、好ましくは合成多孔質吸着剤である。合成吸着剤（合成多孔質吸着剤）としては、好ましくは有機系樹脂が用いられる。有機系樹脂は、好ましくは、芳香族系樹脂、アクリル酸系メタクリル樹脂、又はアクリロニトリル脂肪族系樹脂である。
【００４４】
芳香族系樹脂としては、例えば、スチレン−ジビニルベンゼン系樹脂が挙げられる。芳香族系樹脂としては、疎水性置換基を有する芳香族系樹脂、無置換基型の芳香族系樹脂、無置換基型に特殊処理をした芳香族系樹脂等の多孔質性樹脂も挙げられ、このうち、無置換基型の芳香族系樹脂又は無置換基型に特殊処理をした芳香族系樹脂が好ましい。
【００４５】
合成吸着剤で市販のものとしては、ダイヤイオン（商標）ＨＰ−１０、ＨＰ−２０、ＨＰ−２１、ＨＰ−３０、ＨＰ−４０、ＨＰ−５０（以上、無置換基型の芳香族系樹脂、いずれも商品名、三菱ケミカル株式会社製）；ＳＰ−８２５、ＳＰ−８００、ＳＰ−８５０、ＳＰ−８７５、ＳＰ−７０、ＳＰ−７００（以上、無置換基型に特殊処理を施した芳香族系樹脂、いずれも商品名、三菱ケミカル株式会社製）；ＳＰ−９００（芳香族系樹脂、商品名、三菱ケミカル株式会社製）；アンバーライト（商標）ＸＡＤ−２、ＸＡＤ−４、ＸＡＤ−１６、ＸＡＤ−２０００（以上、芳香族系樹脂、いずれも商品名、株式会社オルガノ製）；ダイヤイオン（商標）ＳＰ−２０５、ＳＰ−２０６、ＳＰ−２０７（以上、疎水性置換基を有する芳香族系樹脂、いずれも商品名、三菱ケミカル株式会社製）；ＨＰ−２ＭＧ、ＥＸ−００２１（以上、疎水性置換基を有する芳香族系樹脂、いずれも商品名、三菱ケミカル株式会社製）；アンバーライト（商標）ＸＡＤ−７、ＸＡＤ−８（以上、アクリル酸エステル樹脂、いずれも商品名、株式会社オルガノ製）；ダイヤイオン（商標）ＨＰ１ＭＧ、ＨＰ２ＭＧ（以上、アクリル酸メタクリル樹脂、いずれも商品名、三菱ケミカル株式会社製）；セファデックス（商標）ＬＨ２０、ＬＨ６０（以上、架橋デキストランの誘導体、いずれも商品名、ファルマシア  バイオテク株式会社製）等が挙げられる。中でも、無置換基型の芳香族系樹脂（例えば、ＨＰ−２０）又は無置換基型に特殊処理を施した芳香族系樹脂（例えば、ＳＰ−８５０）が好ましい。
【００４６】
カラムに充填する合成吸着剤の量は、カラムの大きさ、合成吸着剤の種類等によって適宜決定することができる。
【００４７】
固定担体として合成吸着剤を用いる場合、分解処理液を通液するときの通液速度は、カラムの大きさ、溶出溶媒の種類、合成吸着剤の種類等によって適宜変更が可能であるが、好ましくは、ＳＶ＝１〜３０時間−１である。なお、ＳＶ（Ｓｐａｃｅ  Ｖｅｌｏｃｉｔｙ、空間速度）は、１時間当たり樹脂容量の何倍量の液体を通液するかという単位である。
【００４８】
合成吸着剤に吸着された吸着成分（有効成分）は、溶媒（溶出溶媒）により溶出させることができる。吸着成分をより効率よく回収する観点から、吸着成分を溶出させる前に、カラムに残留する糖類及び無機塩類を水洗により洗い流すことが好ましい。この場合、溶出させた画分を、分解処理液として膜分離に供することができる。
【００４９】
固定担体として合成吸着剤を用いる場合、溶出溶媒は、水、メタノール、エタノール及びこれらの混合物からなる群より選ばれる少なくとも１種であってよい。溶出溶媒は、アルコール及び水の混合溶媒が好ましく、エタノール及び水の混合溶媒がより好ましく、吸着成分が室温においてより効率よく溶出可能となる観点から、体積比が５０／５０〜６０／４０（エタノール／水）であるエタノール及び水の混合溶媒が更に好ましい。
【００５０】
固定担体として合成吸着剤を用いる場合、溶出する際のカラムの温度（カラム温度）は室温であってよいが、室温よりもカラム温度を高温にすることにより、エタノール及び水の混合溶媒においてエタノールの混合割合を減らすことができ、吸着成分をより効率的に溶出させることができる。温度は、好ましくは２０〜６０℃であり、より好ましくは４０〜６０℃である。カラム内は常圧条件下であっても、加圧条件下であってもよい。
【００５１】
固定担体として合成吸着剤を用いる場合、溶出速度は、カラムの大きさ、溶出溶媒の種類、合成吸着剤の種類等によって適宜設定することが可能であるが、好ましくは、ＳＶ＝０．１〜１０時間−１である。
【００５２】
イオン交換樹脂は、樹脂の形態に基づいて、ゲル型樹脂と、ポーラス型、マイクロポーラス型又はハイポーラス型等の多孔性樹脂とに分類されるが、特に制限はない。イオン交換樹脂は、好ましくは陰イオン交換樹脂である。陰イオン交換樹脂としては、強塩基性陰イオン交換樹脂又は弱塩基性陰イオン交換樹脂が用いられてよい。アルカリ処理液を原料として使用する場合、好ましくは、強塩基性陰イオン交換樹脂が用いられるが、その他の処理による分解処理液を原料とする場合は特に制限はない。
【００５３】
市販の強塩基性陰イオン交換樹脂としては、ダイヤイオン（商標）ＰＡ３０６、ＰＡ３０８、ＰＡ３１２、ＰＡ３１６、ＰＡ３１８Ｌ、ＨＰＡ２５、ＳＡ１０Ａ、ＳＡ１２Ａ、ＳＡ１１Ａ、ＳＡ２０Ａ、ＵＢＡ１２０（以上、三菱ケミカル株式会社製）、アンバーライト（商標）ＩＲＡ４００Ｊ、ＩＲＡ４０２Ｂｌ、ＩＲＡ４０４Ｊ、ＩＲＡ９００Ｊ、ＩＲＡ９０４、ＩＲＡ４５８ＲＦ、ＩＲＡ９５８、ＩＲＡ４１０Ｊ、ＩＲＡ４１１、ＩＲＡ９１０ＣＴ（以上、オルガノ株式会社製）、ダウエックス（商標）マラソンＡ、マラソンＭＳＡ、ＭＯＮＯＳＰＨＥＲＥ５５０Ａ、マラソンＡ２（以上、ダウケミカル日本株式会社製）等が挙げられる。
【００５４】
市販の弱塩基性陰イオン交換樹脂としては、ダイヤイオン（商標）ＷＡ１０、ＷＡ２０、ＷＡ２１Ｊ、ＷＡ３０（以上、三菱ケミカル株式会社製）、アンバーライト（商標）ＩＲＡ４７８ＲＦ、ＩＲＡ６７、ＩＲＡ９６ＳＢ、ＩＲＡ９８、ＸＥ５８３（以上、オルガノ株式会社製）、ダウエックス（商標）マラソンＷＢＡ、６６、ＭＯＮＯＳＰＨＥＲＥ６６、ＭＯＮＯＳＰＨＥＲＥ７７（以上、ダウケミカル日本株式会社製）等が挙げられる。
【００５５】
カラムに充填するイオン交換樹脂の量は、カラムの大きさ、イオン交換樹脂の種類などによって適宜決定できるが、分解処理液の固形分に対して２〜１００００倍湿潤体積量が好ましく、５〜５００倍湿潤体積量がより好ましい。
【００５６】
通液条件は、分解処理液の種類、イオン交換樹脂の種類等により適宜設定することが可能である。好ましくは、流速はＳＶ＝０．３〜３０時間−１であり、通液する液量はイオン交換樹脂の１００〜３００％であり、カラム温度は４０〜９０℃である。カラム内は常圧又は加圧された状態であってもよい。
【００５７】
固定担体としてイオン交換樹脂を用いる場合、画分は、イオン交換樹脂を充填したカラムに通液し、塩や酸、アルコール又はこれらの混合水溶液等の溶離液で溶出させることで画分を得る工程であってもよい。溶離液は脱気処理されていてもよい。
【００５８】
以上説明したバガスの分解抽出物の製造方法は、例えば下記に示す方法であってよい。すなわち、バガスの分解抽出物の製造方法は、上述した分解処理により得られるバガスの分解処理液を、上述した第１の膜分離により分離し、透過液を得る方法であってよい。また、バガスの分解抽出物の製造方法は、上述した分解処理後の液を更に、固定担体を充填したカラムに通液して、吸着された成分を溶出させた画分である分解処理液を、上述した第１の膜分離により分離し、透過液を得る方法であってもよい。
【００５９】
バガスの分解抽出物の製造方法は、上述した分解処理により得られるバガスの分解処理後の液を、上述した第２の膜分離により分離し、得られた透過液を分解処理液として、上述した第１の膜分離により分離し、透過液を得る方法であってもよい。また、バガスの分解抽出物の製造方法は、上述した分解処理により得られるバガスの分解処理後の液を、上述した第２の膜分離により分離し、得られた透過液を更に、固定担体を充填したカラムに通液して、吸着された成分を溶出させた画分である分解処理液を、上述した第１の膜分離により分離し、透過液を得る方法であってもよい。
【００６０】
本発明は、バガスの分解抽出物の脱色方法を提供するということもできる。一実施形態に係るバガスの分解抽出物の脱色方法は、アルカリ処理、水熱処理、酸処理、亜臨界水処理、微粉砕処理及び爆砕処理からなる群より選ばれる少なくとも１種の分解処理により得られるバガスの分解処理液を分離膜に透過する工程を備え、分離膜は、限外濾過膜又はナノ濾過膜であり、分離膜の分画分子量は４０００以下であり、分離膜は、親水性材料を含む、バガスの分解抽出物の脱色方法である。分解処理及び分解処理液の態様、並びに分離膜へ透過する方法の態様は、上述したバガスの分解抽出物の製造方法と同様の態様であってよい。
【００６１】
本発明は、脱色されたバガスの分解抽出物を提供するということもできる。一実施形態に係る、脱色されたバガスの分解抽出物は、アルカリ処理、水熱処理、酸処理、亜臨界水処理、微粉砕処理及び爆砕処理からなる群より選ばれる少なくとも１種の分解処理により分解されたバガスの分解処理液の膜透過液であって、膜透過液は、限外濾過膜又はナノ濾過膜である分離膜の透過液であり、分離膜の分画分子量は４０００以下であり、分離膜は、親水性材料を含む、バガスの分解抽出物である。バガスの分解抽出物が脱色されていることは、バガスの分解抽出物の色を評価することにより確認できる。脱色されたバガスの分解抽出物においては、多糖類、及びオリゴ糖類が除去されていてもよい。
【００６２】
バガスの分解抽出物の色は、乾燥固形分濃度１％のバガスの分解抽出物の水溶液について、Ｌ＊値、ａ＊値、及びｂ＊値を測定することにより確認することができる。Ｌ＊値、ａ＊値、及びｂ＊値は、ＣＩＥに規定されるＬ＊ａ＊ｂ＊表色系における色座標であり、以下の条件により測定される。
サンプル：乾燥固形分濃度１％のバガスの分解抽出物
装置：分光色差計（例えば、Ｓｐｅｃｔｒｏｐｈｏｔｏｍｅｔｅｒ  ＳＥ６０００（日本電色工業株式会社））
条件：反射試料台に３０Φの見口・試料台、標準白板をセットする。標準液（精製水）で校正した後、サンプルの透過光を測定する。
【００６３】
本実施形態に係る製造方法により得られるバガスの分解抽出物は、従来のバガスの分解処理液よりも、少なくともＬ＊値（明度）が増加している。乾燥固形分が１質量％である水溶液において測定される、バガスの分解抽出物のＬ＊値は、５０以上であり、好ましくは６０以上、より好ましくは７０以上、更に好ましくは７５以上である。
【００６４】
バガスの分解抽出物は、従来のバガスの分解処理液よりもａ＊値（赤み）が減少していることが好ましい。乾燥固形分が１質量％である水溶液において測定される、バガスの分解抽出物のａ＊値は、好ましくは２５以下、より好ましくは２０以下、更に好ましくは１５以下、特に好ましくは１０以下である。ａ＊値は、０以下であってもよい。
【００６５】
乾燥固形分が１質量％である水溶液において測定される、バガスの分解抽出物のｂ＊値（黄み）は、特に限定されないが、例えば、３０以上、３５以上、又は４０以上であってよく、９５以下、９０以下、又は８５以下であってよい。
【００６６】
バガス分解抽出物の色は、バガスの抽出物に含まれるポリフェノールの濃度を基準として、Ｌ＊値、ａ＊値、及びｂ＊値を測定することにより確認することもできる。この場合、Ｌ＊値、ａ＊値、及びｂ＊値は、下記の方法により測定される。
（１）上述した方法により、乾燥固形分濃度１％のバガスの分解抽出物の水溶液における色度（Ｌ＊値、ａ＊値、及びｂ＊値）を測定する。
（２）フォーリンチオカルト法により、乾燥固形分濃度あたりのポリフェノール濃度（質量％）を測定する。このとき、ポリフェノール濃度はカテキン換算の値とする。
（３）（１）で測定された色度×１００の値を、（２）で求めたポリフェノール濃度（質量％）で除して得られる値を、ポリフェノール濃度が１質量％となる水溶液において測定される色度（Ｌ＊値、ａ＊値、及びｂ＊値）とする。
【００６７】
この場合においても、本実施形態に係る製造方法により得られるバガスの分解抽出物は、従来のバガスの分解処理液よりも、少なくともＬ＊値（明度）が増加している。ポリフェノール濃度が１質量％となる水溶液において測定される、Ｌ＊ａ＊ｂ＊表色系における、Ｌ＊値は、１２０以上であり、好ましくは１３０以上、より好ましくは１３５以上、更に好ましくは１４０以上である。
【００６８】
ポリフェノール濃度が１質量％となる水溶液において測定される、バガスの分解抽出物のａ＊値は、好ましくは２０以下、より好ましくは１０以下である。ａ＊値は、０以下であってもよい。
【００６９】
本実施形態に係る製造方法により得られるバガスの分解抽出物の色は、糖類や塩類を多く含むために着色成分の濃度が相対的に低くなることで定義されるものではない。バガスの分解処理液に含まれる着色成分は、主としてリグニンであり、また、その他にも一部の低分子のポリフェノール類、フルフラール等がある。本実施形態に係る製造方法により得られるバガスの分解抽出物は、上述した膜分離により、バガスの分解処理液に含まれるこれらの着色成分の含有量が減少しているために、色が失われ、結果として脱色されていると考えられる。
【００７０】
また、このバガスの分解抽出物は、リグニンの含有量が減少すると共に、フェルラ酸、クマル酸といった、バガスの分解抽出物への着色の寄与が小さい低分子のポリフェノールの含有量が増加している。これにより、本実施形態に係る製造方法により得られるバガスの分解抽出物は、抗酸化活性に優れた抽出物でもある。
【００７１】
分解処理液（脱色前のバガスの分解抽出物）に含まれるポリフェノール類の含有量に対する、脱色されたバガスの分解抽出物に含まれるポリフェノール類の含有量（脱色されたバガスの分解抽出物のポリフェノール量／脱色前のバガスの分解抽出物のポリフェノール量）は、質量比で、１．０以上、１．１以上、又は１．２以上であってよい。
【００７２】
分解処理液（脱色前のバガスの分解抽出物）に含まれるクマル酸の含有量に対する、脱色されたバガスの分解抽出物に含まれるクマル酸の含有量（脱色後のバガスの分解抽出物のクマル酸量／脱色前のバガスの分解抽出物中のクマル酸量）は、質量比で、１．０以上、１．２以上、又は１．５以上であってよい。
【００７３】
本実施形態に係る製造方法により得られるバガスの分解抽出物は、例えば、食品、医薬部外品又は医薬品に添加することにより用いることができる。バガスの分解抽出物は、従来のバガスの分解処理液よりも色みが薄い（脱色されている）ため、対象物に添加した場合に、対象物への着色を抑制することができる。
【実施例】
【００７４】
以下、実施例により本発明を説明するが、本発明はこれらの実施例に限定されるものではない。
【００７５】
＜バガスの分解抽出物の製造＞
［製造例１］（実施例１、３、５〜７）
サトウキビの搾りかすであるバガス１５ｋｇ（含水率５０質量％）及び０．５％（ｗ／ｗ）水酸化ナトリウム水溶液１００Ｌを混合し、１５０℃の条件でアルカリ処理を行った。アルカリ処理後の混合液を固形分と液分に分離して、液分を約１００Ｌ得た。分画分子量２５００のＵＦ膜（ＳＵＥＺ社、ＧＨ８０４０Ｆ３０）を用いて限外濾過を行い、濾過液８０Ｌを得た。合成吸着剤（三菱ケミカル株式会社製、ＨＰ−２０）１Ｌを樹脂塔（内径８０ｍｍ、高さ４００ｍｍ）に充填し、これに上記の濾過液を、ｐＨを６に調整してから流速１０Ｌ／時間（ＳＶ＝１０．０（時間−１））で通液した。
【００７６】
続いて、５Ｌの精製水を、流速１０Ｌ／時間（ＳＶ＝１０．０（時間−１））で樹脂塔に通液して洗浄した。次に、溶出溶媒として６０％エタノール水溶液（エタノール／水＝６０／４０（体積／体積））２Ｌを、流速２Ｌ／時間（ＳＶ＝２．０（時間−１））で樹脂塔に通液した。続けて、２Ｌの精製水を流速２Ｌ／時間（ＳＶ＝２．０（時間−１））で樹脂塔に通液し、合成吸着剤に吸着した成分を溶出させた。樹脂塔から溶出した画分を、ロータリーエバポレーターにて約１０倍の濃度に減圧濃縮したのち、一晩凍結乾燥して、茶褐色の粉末２０ｇを得た。これをサンプルＡとした。
【００７７】
サンプルＡを水に溶解して、固形分５質量％である試験液を調製した（試験液Ａ）。撹拌型ウルトラホルダー（ＵＨＰ−７６Ｋ、アドバンテック東洋株式会社製）に、後述する分離膜をそれぞれ取付けた。１５０ｍＬの試験液Ａ（４０℃）を原液として撹拌型ウルトラホルダーに供し、撹拌子を一定の速度で撹拌しながら、ヘリウムにより約０．５５ＭＰａの圧力をかけて膜分離を行い、膜濃縮液及び膜透過液を得た。濾過時には撹拌型ウルトラホルダーを４０℃の水に浸漬し、分離時の液温を４０℃に保った。膜分離時における処理時間、膜分離された液量（処理液量）、処理速度を測定したものについては、併せて表１に示す。なお、表１中、実施例６においては、膜分離を２回実施しており、１回目の膜分離後、得られた膜透過液１００ｍＬについて２回目の膜分離を実施した。
【００７８】
［製造例２］（実施例２、４）
サトウキビの搾りかすであるバガス３０ｋｇ（含水率５０質量％）を、２００℃、１．８ＭＰａの熱水１００Ｌで水熱処理を行った。前処理後の混合液を固形分と液分とに分離して、液分を約８８Ｌ得た。分画分子量２５００のＵＦ膜（ＧＥウォーター＆プロセス・テクノロジー社、ＧＨ８０４０Ｆ３０）を用いて限外濾過を行い、濾過液７０Ｌを得た。合成吸着剤（三菱ケミカル株式会社製、ＳＰ−８５０）１Ｌを樹脂塔（内径８０ｍｍ、高さ４００ｍｍ）に充填し、これに上記の濾過液のうち２５Ｌを、流速２０Ｌ／時間（ＳＶ＝２０．０（時間−１））で通液した。
【００７９】
続いて、３．３Ｌの精製水を、流速２０Ｌ／時間（ＳＶ＝２０．０（時間−１））で樹脂塔に通液して洗浄した。次に、溶出溶媒として６０％エタノール水溶液（エタノール／水＝６０／４０（体積／体積））２Ｌを、流速２Ｌ／時間（ＳＶ＝２．０（時間−１））で樹脂塔に通液した。続けて、２Ｌの精製水を流速２Ｌ／時間（ＳＶ＝２．０（時間−１））で樹脂塔に通液し、合成吸着剤に吸着した成分を溶出させた。樹脂塔から溶出した画分を、ロータリーエバポレーターにて約１０倍の濃度に減圧濃縮したのち、一晩凍結乾燥して、茶褐色の粉末４０ｇを得た。これをサンプルＷとした。
【００８０】
サンプルＷを水に溶解して、固形分５質量％である試験液を調製した（試験液Ｗ）。表１に示す分離膜を用いて、製造例１と同様の方法により膜分離を行い、膜濃縮液及び膜透過液を得た。
【００８１】
（分離膜の種類）
ＵＦ１０００−Ａ：ポリアミド系ＵＦ膜（ＳＵＥＺ社  ＧＥ  Ｆｌａｔ  Ｓｈｅｅｔ  Ｍｅｍｂｒａｎｅ膜）、分画分子量１０００
ＵＦ１０００−Ｅ：ポリエーテルサルフォン系ＵＦ膜（Ｓｙｎｄｅｒ社  ＳＰＥ１（ＸＴ））、分画分子量１０００
ＵＦ２５００−Ａ：ポリアミド系ＵＦ膜（ＳＵＥＺ社  ＧＨ膜  Ｆｌａｔ  Ｓｈｅｅｔ  Ｍｅｍｂｒａｎｅ膜）、分画分子量２５００
ＮＦ３００−Ａ：ポリアミド系ＮＦ膜（ＳＵＥＺ社  ＧＨ膜  Ｆｌａｔ  Ｓｈｅｅｔ  Ｍｅｍｂｒａｎｅ膜）、分画分子量１０００
ＵＦ１０００−Ｆ：フッ素樹脂系ＵＦ膜（ＤＳＳ社Ａｌｆａ Ｌａｖａｌ−ＥＴＮＡ０１ＰＰ）、分画分子量１０００
【００８２】
＜脱色率の評価＞
膜分離前の試験液Ａ又は試験液Ｗ（原液）、及び得られた膜透過液を適宜希釈して、分光光度計を用いて４６０ｎｍの吸光度を測定した。下記式（１）により、原液に対する膜透過液の「固形分濃度あたりの吸光度の減少率」を脱色率として算出した。結果を表１に示す。
脱色率（％）＝｛（原液の吸光度×原液の希釈倍率／原液の固形分濃度）−（膜透過液の吸光度×膜透過液の希釈倍率／膜透過液の固形分濃度）｝／（原液の吸光度×原液の希釈倍率／原液の固形分濃度）×１００・・・（１）
【００８３】
【表１】
2020146628.tif 000002
【００８４】
＜色差計による評価＞
膜分離前の試験液（原液）、並びに実施例１〜６及び比較例１における膜分離後の膜濃縮液及び膜透過液について、固形分濃度を１質量％に調整し、色差計（Ｓｐｅｃｔｒｏｐｈｏｔｏｍｅｔｅｒ  ＳＥ６０００（日本電色工業株式会社））を用いて、透過光のＬ＊ａ＊ｂ＊表色系による色度（明度Ｌ＊、赤みａ＊、黄みｂ＊）及び色差（ΔＥ）を求めた。結果を表２に示す。表２に示すように、原液（試験液Ａ又はＷ）と比較して、実施例１〜６の膜透過液は、明度（Ｌ＊）が増加し、赤み（ａ＊）が減少した。
【００８５】
後述のポリフェノール類の分析結果から、下記式（２）により、バガスの分解抽出物に含まれるポリフェノール濃度を基準とした（ポリフェノール１質量％あたりの）Ｌ＊ａ＊ｂ＊表色系による色度（明度Ｌ＊、赤みａ＊、黄みｂ＊）を求めた。また、求めた色度から色差（ΔＥ）を計算した。結果を表２に示す。表２に示すように、原液（試験液Ａ又はＷ）と比較して、実施例１〜６の膜透過液は、明度（Ｌ＊）が増加し、赤み（ａ＊）が減少した。
ポリフェノール濃度１質量％あたりの色度＝固形分濃度１質量％あたりの色度×１００／フォーリン−チオカルト法によるポリフェノール量（カテキン換算量）・・・（２）
【００８６】
【表２】
2020146628.tif 000003
【００８７】
＜膜透過液の成分分析＞
［分子量分布］
下記の条件でゲル濾過クロマトグラフィーを行い、実施例及び比較例における原液及び膜透過液の分子量分布を評価した。標準サンプルとして、一般試薬であるポリエチレングリコール（ＰＥＧ）を用いた。検出には、示差屈折検出器（ＲＩＤ）に加え、ＵＶ２５４ｎｍの波長のＵＶ検出器も用いた。ＲＩＤによる検出結果を図１及び図２に、ＵＶ２５４ｎｍにおける検出結果を図３及び図４に示す。比較のために、原液の結果は全てのスペクトルにおいて示す。
（条件）
装置：Ａｇｉｌｅｎｔ  １１００シリーズ
溶離液：アンモニア緩衝液（ｐＨ１１）／メタノール（１／１＝ｖ／ｖ）
流速：０．５ｍＬ／分
カラム：ＴＳＫｇｅｌＧＭＰＷＸＬ＋Ｇ２５００ＰＷＸＬ
カラム温度：２３℃
注入量：３０μＬ
検出器：示差屈折検出器（ＲＩＤ）又はＵＶ検出器（２５４ｎｍ）
分析時間：５０分間
【００８８】
分子量分布の結果、実施例１〜７においては、分子量１００００〜１０００００Ｄａ（ＰＥＧ換算）である成分の割合が原液よりも減少した。これは、リグニンが減少したことを示す。特に、２５０００Ｄａ以上のリグニンが除去されたことが分かった。また、相対的に低分子量（４０００〜１００００Ｄａ付近）である成分の分布が増加した。これは、ｐ−クマル酸又はフェルラ酸が増加したことを示す。
【００８９】
＜抗酸化活性の評価＞
実施例１、３、６、及び７について、Ｈ−ＯＲＡＣ法を用いて、原液及び膜透過液の抗酸化活性を測定した。結果はトロロックス等量により評価した。結果を図５に示す。実施例６については、１回目の膜分離後及び２回目の膜分離後の膜透過液それぞれについて抗酸化活性を測定した。図５に示すように、原液と比較して、各試験における膜透過液の抗酸化活性が増加した。
【００９０】
＜ポリフェノール類の分析＞
実施例及び比較例について、抗酸化活性の主成分と考えられるポリフェノール類の分析を行った。フォーリン−チオカルト法にてポリフェノール濃度をカテキン換算量として分析した。バガスの分解抽出物における乾燥固形分当たりのポリフェノール濃度を、表３に示す。また、ＨＰＬＣにて、乾燥固形分におけるｐ−クマル酸（分子量１６４）、フェルラ酸（分子量１９４）の割合を測定した。結果を表３に示す。
【００９１】
【表３】
2020146628.tif 000004
【図１】
2020146628.tif 000005
【図２】
2020146628.tif 000006
【図３】
2020146628.tif 000007
【図４】
2020146628.tif 000008
【図５】
2020146628.tif 000009